(57)【要約】【課題】  特定波長範囲の可視光及び近赤外光を吸収すると共に印刷可能で安価な記録媒体を提供することにある。【解決手段】  基材１０１上のホワイトインキの透過率特性が可視光域と比べて近赤外光域の方が低く、ブラックインキの透過率特性が近赤外域と比べて可視光域の方が低いので、ブラックインキの網点を形成してホワイトインキで覆うか、両者を重ねるか、両者で基材１０１を挟むか、両者を混合することにより透過率特性が掛け合わされてほぼ均一化し、特定波長範囲の可視光及び近赤外光を吸収することができる。ブラックインキ及びホワイトインキは安価なため、安価な記録媒体を得ることができる。記録媒体１００への画像や文字等の印刷は平版印刷方式、凸版印刷方式、凹版印刷方式、孔版印刷方式のいずれでも行うことができる。【選択図】  図１
2006095968.tif 000002
【特許請求の範囲】
【請求項１】
６００〜１０００ｎｍの光の透過率が６０％以上である基材と、前記基材上にブラックインキからなるブラックインキ層と、前記基材上に前記ブラックインキ層を覆うように形成されたホワイトインキからなるホワイトインキ層とからなり、３層が重なる部分の６００〜１０００ｎｍにおける光の透過率が２０〜５０％となることを特徴とする記録媒体。
【請求項２】
６００〜１０００ｎｍの光の透過率が６０％以上である基材と、前記基材上にホワイトインキからなるホワイトインキ層と、前記ホワイトインキ層を形成した面と反対の基材面にブラックインキからなるブラックインキ層とからなり、３層が重なる部分の６００〜１０００ｎｍにおける光の透過率が２０〜５０％となることを特徴とする記録媒体。
【請求項３】
前記ブラックインキはカーボンブラックを含むことを特徴とする請求項１又は２に記載の記録媒体。
【請求項４】
前記ブラックインキ層は網点により形成されたことを特徴とする請求項１から３のいずれか１項に記載の記録媒体。
【請求項５】
前記ブラックインキ層の網点面積率が５〜２５％で形成されていることを特徴とする請求項４に記載の記録媒体。
【請求項６】
前記ブラックインキ層は特定の領域内にのみ形成されていることを特徴とする請求項１から５のいずれか１項に記載の記録媒体。
【請求項７】
前記ブラックインキ層は特定の領域内外に形成され、前記領域外の６００〜１０００ｎｍの光の透過率が０〜２０％または５０〜１００％となることを特徴とする請求項１から６のいずれか１項に記載の記録媒体。
【請求項８】
前記ホワイトインキは酸化チタンを含むことを特徴とする請求項１から７のいずれか１項に記載の記録媒体。
【請求項９】
前記ホワイトインキはベタ印刷もしくはコーティングにより設けられていることを特徴とする請求項１から８のいずれか１項に記載の記録媒体。
【請求項１０】
６００〜１０００ｎｍの光の透過率が６０％以上である基材と、前記基材上に形成したブラックインキとホワイトインキとの混合インキからなる混合インキ層とからなり、２層が重なる部分の６００〜１０００ｎｍにおける光の透過率が２０〜５０％となることを特徴とする記録媒体。
【請求項１１】
前記ホワイトインキ層もしくは混合インキ層の上に透明な保護層を形成したことを特徴とする請求項１から１０のいずれか１項に記載の記録媒体。
【発明の詳細な説明】
【技術分野】
【０００１】
本発明は、特定波長範囲の可視光及び近赤外光を吸収すると共に印刷可能な記録媒体に関する。
【背景技術】
【０００２】
チケットや有価証券等の偽造防止を行うため、光線を照射して得られる吸収波長ピークと反射波長ピークとが異なる波長域にある２種類のインキを隣接して印刷する複写防止印刷物が提案されている（例えば、特許文献１参照）。
【特許文献１】特許第３５２９０７９号公報
【発明の開示】
【発明が解決しようとする課題】
【０００３】
ところで、上述した従来技術のように複写防止印刷物として光の特性を利用したものが多く用いられている。特定の波長において一定の透過率を有する媒体を偽造防止目的で使用する場合、フタロシアニン系化合物等の化合物をインキの成分として使用することが考えられるが、フタロシアニン系化合物は１ｇ当たり数万円（平成１６年現在）と非常に高価であるため、同等の特性を持つ安価な記録媒体が望まれていた。
そこで、本発明の目的は、特定波長範囲の可視光及び近赤外光を吸収すると共に印刷可能で安価な記録媒体を提供することにある。
【課題を解決するための手段】
【０００４】
上記課題を解決するため、請求項１記載の発明は、６００〜１０００ｎｍの光の透過率が６０％以上である基材と、前記基材上にブラックインキからなるブラックインキ層と、前記基材上に前記ブラックインキ層を覆うように形成されたホワイトインキからなるホワイトインキ層とからなり、３層が重なる部分の６００〜１０００ｎｍにおける光の透過率が２０〜５０％となることを特徴とする。
【０００５】
請求項２記載の発明は、６００〜１０００ｎｍの光の透過率が６０％以上である基材と、前記基材上にホワイトインキからなるホワイトインキ層と、前記ホワイトインキ層を形成した面と反対の基材面にブラックインキからなるブラックインキ層とからなり、３層が重なる部分の６００〜１０００ｎｍにおける光の透過率が２０〜５０％となることを特徴とする。
【０００６】
請求項３記載の発明は、請求項１又は２記載の発明において、前記ブラックインキはカーボンブラックを含むことを特徴とする。
【０００７】
請求項４記載の発明は、請求項１から３のいずれか１項に記載の発明において、前記ブラックインキ層は網点により形成されたことを特徴とする。
【０００８】
請求項５記載の発明は、請求項４に記載の発明において、前記ブラックインキ層の網点面積率が５〜２５％で形成されていることを特徴とする。
【０００９】
請求項６記載の発明は、請求項１から５のいずれか１項に記載の発明において、前記ブラックインキ層は特定の領域内にのみ形成されていることを特徴とする。
【００１０】
請求項７記載の発明は、請求項１から６のいずれか１項に記載の発明において、前記ブラックインキ層は特定の領域内外に形成され、前記領域外の６００〜１０００ｎｍの光の透過率が０〜２０％または５０〜１００％となることを特徴とする。
【００１１】
請求項８記載の発明は、請求項１から７のいずれか１項に記載の発明において、前記ホワイトインキは酸化チタンを含むことを特徴とする。
【００１２】
請求項９記載の発明は、請求項１から８のいずれか１項に記載の発明において、前記ホワイトインキはベタ印刷もしくはコーティングにより設けられていることを特徴とする。
【００１３】
請求項１０記載の発明は、６００〜１０００ｎｍの光の透過率が６０％以上である基材と、前記基材上に形成したブラックインキとホワイトインキとの混合インキからなる混合インキ層とからなり、２層が重なる部分の６００〜１０００ｎｍにおける光の透過率が２０〜５０％となることを特徴とする。
【００１４】
請求項１１記載の発明は、請求項１から１０のいずれか１項に記載の発明において、前記ホワイトインキ層もしくは混合インキ層の上に透明な保護層を形成したことを特徴とする。
【００１５】
ここで、請求項１記載の発明によれば、基材上のホワイトインキの透過率特性が可視光域と比べて近赤外光域の方が低く、ブラックインキの透過率特性が近赤外域と比べて可視光域の方が低いので、ブラックインキをホワイトインキで覆うことにより透過率特性が掛け合わされてほぼ均一化し、特定波長範囲（例えば、６００ｎｍ〜１０００ｎｍ）の可視光及び近赤外光を吸収することができる。すなわち透過率２０％〜５０％となる記録媒体を得ることができる。基材、ブラックインキ及びホワイトインキは安価（数円／ｇ）なため、安価な記録媒体を得ることができる。また、ホワイトインキ及びブラックインキの量や厚さ（数μｍ程度）を調整することにより、記録媒体の可視光域及び近赤外光域を含む全体の透過率特性を変化させることができる。さらに、記録媒体に検査用の光を透過させて得られる透過光に基づいて、記録媒体の偽造防止ための検査を行うことができる。
【００１６】
請求項２記載の発明によれば、基材上のホワイトインキの透過率特性が可視光域と比べて近赤外光域の方が低く、ブラックインキの透過率特性が近赤外域と比べて可視光域の方が低いので、ホワイトインキとブラックインキとで基材を挟むことにより透過率特性が掛け合わされてほぼ均一化し、特定波長範囲（例えば、６００ｎｍ〜１０００ｎｍ）の可視光及び近赤外光を吸収することができる。すなわち透過率２０％〜５０％となる記録媒体を得ることができる。基材、ブラックインキ及びホワイトインキは安価（数円／ｇ）なため、安価な記録媒体を得ることができる。また、ホワイトインキ及びブラックインキの量や厚さ（数μｍ程度）を調整することにより、記録媒体の可視光域及び近赤外光域を含む全体の透過率特性を変化させることができる。さらに、記録媒体に検査用の光を透過させて得られる透過光に基づいて、記録媒体の偽造防止ための検査を行うことができる。
【００１７】
請求項３記載の発明によれば、ブラックインキがカーボンブラックを含むので、特定波長範囲（例えば、６００ｎｍ〜１０００ｎｍ）の可視光及び近赤外光を吸収することができる。すなわち透過率２０％〜５０％となる記録媒体を得ることができる。
【００１８】
請求項４記載の発明によれば、ブラックインキ層が網点により形成されることにより、ブラックインキの使用量を削減することができる。
【００１９】
請求項５記載の発明によれば、ブラックインキ層の網点面積率が５〜２５％で記録媒体が形成されていることにより、特定波長範囲（例えば、６００ｎｍ〜１０００ｎｍ）の可視光及び近赤外光における透過率が２０〜５０％となる記録媒体を効果的に得ることができる。
【００２０】
請求項６記載の発明によれば、ブラックインキ層が特定の領域内にのみ形成されていることにより、特定の領域のみ検査することで検査効率が向上する。
【００２１】
請求項７記載の発明によれば、ブラックインキ層が特定の領域内外に形成され、特定領域外の透過率が所定の範囲（２０〜５０％）外となるようにすることにより、特定の領域以外の領域をも記録媒体の偽造防止のための検査領域とすることができる。
【００２２】
請求項８記載の発明によれば、ホワイトインキが酸化チタンを含むことにより、特定波長範囲（例えば、６００ｎｍ〜１０００ｎｍ）の可視光及び近赤外光を効率的に吸収することができる。すなわち透過率２０％〜５０％となる記録媒体を得ることができる。
【００２３】
請求項９記載の発明によれば、ホワイトインキがベタ印刷もしくはコーティングにより設けられていることにより、印刷面を記録媒体全面とすることができる。
【００２４】
請求項１０記載の発明によれば、基材上のホワイトインキの透過率特性が可視光域と比べて近赤外光域の方が低く、ブラックインキの透過率特性が近赤外域と比べて可視光域の方が低いので、ブラックインキ及びホワイトインキを混合することにより透過率特性が掛け合わされてほぼ均一化し、特定波長範囲の可視光及び近赤外光を吸収することができる。ブラックインキ及びホワイトインキは安価なため、安価な記録媒体を得ることができる。さらに、記録媒体に検査用の光を透過させて得られる透過光に基づいて、記録媒体の偽造防止ための検査を行うことができる。
【００２５】
請求項１１記載の発明によれば、ホワイトインキ層もしくは混合インキ層の上に透明な保護層を形成することにより、記録媒体がキズ、摩耗、汚れから防止される。
【発明の効果】
【００２６】
本発明によれば、基材上のホワイトインキの透過率特性が可視光域と比べて近赤外光域の方が低く、ブラックインキの透過率特性が近赤外域と比べて可視光域の方が低いので、ブラックインキの網点を形成してホワイトインキで覆うか、両者を重ねるか、両者で基材を挟むか、両者を混合することにより透過率特性が掛け合わされてほぼ均一化し、特定波長範囲の可視光及び近赤外光を吸収することができる。基材、ブラックインキ及びホワイトインキは安価なため、安価な記録媒体を得ることができる。
【発明を実施するための最良の形態】
【００２７】
本発明にかかる記録媒体の一実施の形態は、６００〜１０００ｎｍの光の透過率が６０％以上である基材（例えば、ＰＥＴ（ポリエチレンテレフタレート）等の透明樹脂、ガラス、紙であって透過率が６０％以上）と、基材上にブラックインキ（カーボン含有インキ）からなるブラックインキ層と、基材上にブラックインキ層を覆うように形成されたホワイトインキ（酸化チタン含有）からなるホワイトインキ層とからなり、３層が重なる部分の６００〜１０００ｎｍにおける光の透過率が２０〜５０％となることを特徴とする。
【００２８】
また、本発明にかかる記録媒体の他の実施の形態は、６００〜１０００ｎｍの光の透過率が６０％以上である基材と、基材上にホワイトインキからなるホワイトインキ層と、ホワイトインキ層を形成した面と反対の基材面にブラックインキからなるブラックインキ層とからなり、３層が重なる部分の６００〜１０００ｎｍにおける光の透過率が２０〜５０％となることを特徴とする。
ブラックインキはカーボンブラックを含むのが好ましい。また、ブラックインキ層は網点により形成されていてもよい。ブラックインキ層の網点面積率は５〜２５％で形成されていることが好ましい。ブラックインキ層は特定の領域内にのみ形成されていてもよい。ブラックインキ層は特定の領域内外に形成され、領域外の６００〜１０００ｎｍの光の透過率が０〜２０％または５０〜１００％となるのが好ましい。ホワイトインキは酸化チタンを含むのが好ましい。ホワイトインキはベタ印刷もしくはコーティングにより設けられているのが好ましい。
【００２９】
本発明にかかる記録媒体の他の実施の形態は、６００〜１０００ｎｍの光の透過率が６０％以上である基材と、基材上に形成したブラックインキとホワイトインキとの混合インキからなる混合インキ層とからなり、２層が重なる部分の６００〜１０００ｎｍにおける光の透過率が２０〜５０％となることを特徴とする。
ホワイトインキ層もしくは混合インキ層の上に透明な保護層を形成するのが好ましい。
【００３０】
本実施の形態によれば、基材上のホワイトインキの透過率特性が可視光域と比べて近赤外光域の方が低く、ブラックインキの透過率特性が近赤外域と比べて可視光域の方が低いので、ブラックインキの網点を形成してホワイトインキで覆うか、両者を重ねるか、両者で基材を挟むか、両者を混合することにより透過率特性が掛け合わされてほぼ均一化し、特定波長範囲の可視光及び近赤外光を吸収することができる。基材、ブラックインキ及びホワイトインキは安価なため、安価な記録媒体を得ることができる。また、記録媒体への画像や文字等の印刷は平版印刷方式、凸版印刷方式、凹版印刷方式、孔版印刷方式のいずれでも行うことができる。
【００３１】
尚、本発明は上記実施の形態に限定されず、記録媒体の製造方法であってもよい。
すなわち、本発明にかかる記録媒体の製造方法は、特定波長範囲の可視光及び近赤外光を吸収すると共に印刷可能な記録媒体の製造方法であって、可視光及び近赤外光の特定波長範囲での透過率が所定の値（６０％）以上である基材を準備する工程と、基材上にブラックインキからなる複数の網点を形成する工程と、基材上に網点を覆うようにホワイトインキからなる印刷可能なホワイトインキ層を形成する工程とを備えていてもよい。
【００３２】
また、本発明にかかる記録媒体の製造方法は、特定波長範囲の可視光及び近赤外光を吸収すると共に印刷可能な記録媒体の製造方法において、可視光及び近赤外光の特定波長範囲での透過率が所定の値（６０％）以上である基材を準備する工程と、基材上にブラックインキからなるブラックインキ層を形成する工程と、ブラックインキ層の上にホワイトインキからなる印刷可能なホワイトインキ層を形成する工程とを備えていてもよい。
【００３３】
さらに本発明にかかる記録媒体の製造方法は、特定波長範囲の可視光及び近赤外光を吸収すると共に印刷可能な記録媒体の製造方法において、可視光及び近赤外光の特定波長範囲での透過率が所定の値（６０％）以上である基材を準備する工程と、基材上に、ブラックインキ及びホワイトインキの混合インキからなる印刷可能な混合インキ層を形成する工程とを備えていてもよい。
【００３４】
また、本発明にかかる記録媒体の製造方法は、特定波長範囲の可視光及び近赤外光を吸収すると共に印刷可能な記録媒体の製造方法において、可視光及び近赤外光の特定波長範囲での透過率が所定の値（６０％）以上である基材を準備する工程と、基材上にブラックインキからなるブラックインキ層を形成する工程と、ブラックインキ層とは反対の基材面上にホワイトインキからなる印刷可能なホワイトインキ層を形成する工程とを備えていてもよい。
【実施例】
【００３５】
〔実施例１〕
図１は本発明にかかる記録媒体の第１の実施例を示す断面図である。尚、本発明は、各実施例に示す数値により限定されるものではない。
同図に示す記録媒体１００は、特定波長範囲の可視光（例えば波長６６０ｎｍ）及び近赤外光（例えば９６０ｎｍ）を吸収すると共に印刷可能な記録媒体であって、波長６６０ｎｍの可視光及び波長９６０ｎｍの近赤外光の透過率が所定の値（例えば６０％）以上である基材１０１と、基材１０１上に形成されブラックインキからなる複数（図では１０個であるが限定されない。）の網点１０４と、基材１０１上に網点１０４を覆うように形成されホワイトインキからなる印刷可能なホワイトインキ層１０３と、ホワイトインキ層１０３を覆う透明な保護層１０５とを備えたものである。
【００３６】
領域１０７は網点１０４が形成された特定の領域を示しホワイトインキ１０３で覆われている。領域１０８はホワイトインキ１０３のみの領域を示す。
基材１０１としては透明ＰＥＴ（ポリエチレンテレフタレート）を用い、ブラックインキとしてはＦＤＯニューコンク墨（東洋インキ製）を用い網点印刷とし、ホワイトインキとしてはＦＤＯニューコンク白（東洋インキ製）を用いてベタ印刷とした。網点の条件は１７５線１０％とした（１７５線１０％とは２．５４ｃｍ（１インチ）あたり縦横それぞれ１７５本の線で分割した正方形の領域の１０％を意味する）。
記録媒体１００に対し、波長６００ｎｍ〜１０００ｎｍにおいて分光透過率測定を行ったところ透過率はほぼ２７％〜３９％の範囲でほぼ一定であった。このため、本記録媒体１００を用いて複写防止印刷物を得ることができる。
【００３７】
〔実施例２〕
実施例１と同様の記録媒体を形成した（図面については図１と同様のため省略した）。但し、基材としては透明ＰＥＴ（ポリエチレンテレフタレート）を用い、ブラックインキとしてはＦＤＯニューコンク墨（東洋インキ製）を用いて網点印刷とし、ホワイトインキとしてはＦＤＯニューコンク白（東洋インキ製）を用いてベタ印刷とした。網点の条件は１７５線２０％とした。
記録媒体１００に対し波長６００ｎｍ〜１０００ｎｍにおいて分光透過率測定を行ったところ透過率はほぼ２０％〜３５％の範囲でほぼ一定であった。このため、本記録媒体を用いて複写防止印刷物を得ることができる。
【００３８】
〔比較例１〕
実施例１と同様の基材１０１を用い、基材１０１上に網点層のみ形成した記録媒体に分光透過率測定を行った。網点の条件は１７５線２０％とした。
この記録媒体に対し波長６００ｎｍ〜１０００ｎｍにおいて分光透過率測定を行ったところ透過率は全域にわたって５０％以上となるため、本記録媒体を用いて複写防止印刷物を得ることができない。
【００３９】
〔比較例２〕
実施例１と同様の基材１０１を用い、基材１０１上に網点層のみ形成した記録媒体に分光透過率測定を行った。網点の条件は１７５線４０％とした。
この記録媒体に対し波長６００ｎｍ〜１０００ｎｍにおいて分光透過率測定を行ったところ透過率は全域にわたって５０％以上となるため、本記録媒体を用いて複写防止印刷物を得ることができない。
【００４０】
〔比較例３〕
実施例１と同様の基材１０１を用い、基材１０１上にブラックインキのみベタ印刷したブラックインキ層を形成した記録媒体に分光透過率測定を行った。
この記録媒体に対し波長７００ｎｍ〜１０００ｎｍにおいて分光透過率測定を行ったところ透過率は波長７００ｎｍ以上では透過率が２０％〜５０％の範囲でほぼ一定であったが波長７００ｎｍ以下では透過率が２０％以下となるため、本記録媒体を用いて複写防止印刷物を得ることができない。
【００４１】
〔比較例４〕
実施例１と同様の基材１０１を用い、基材１０１上にホワイトインキからなる網点のみ形成した記録媒体に分光透過率測定を行った。網点の条件は１７５線４０％とした。
この記録媒体に対し波長６００ｎｍ〜１０００ｎｍにおいて分光透過率測定を行ったところ透過率は全域にわたって５０％以上となるため、本記録媒体を用いて複写防止印刷物を得ることができない。
【００４２】
〔比較例５〕
実施例１と同様の基材１０１を用い、基材１０１上にホワイトインキのみベタ印刷したホワイト層を形成した記録媒体に分光透過率測定を行った。
この記録媒体に対し波長６００ｎｍ〜１０００ｎｍにおいて分光透過率測定を行ったところ、６００〜８００ｎｍでは透過率は２０〜５０％の範囲内であるが、８００ｎｍ以上では透過率は５０％以上となるため、本記録媒体を用いて複写防止印刷物を得ることができない。
【００４３】
本発明の実施例１、２、比較例１から比較例５についての分光透過率測定の結果を図７に示す。図７において横軸は波長を示し、縦軸は透過率を示す。
同図において、Ｌ１は実施例１を示し、Ｌ２は実施例２を示し、Ｌ３は比較例１を示し、Ｌ４は比較例２を示し、Ｌ５は比較例３を示し、Ｌ６は比較例４を示し、Ｌ７は比較例５を示す。
同図より、波長８００〜１０００ｎｍにおいて比較例３（Ｌ５）は波長域８００〜１０００ｎｍでは透過率が５０％以下であるので、本発明の要件（透過率５０％以下）を満たすものの７５０ｎｍ以下の波長域では透過率が２０％以下となる。これに対して実施例１（Ｌ１）及び実施例２（Ｌ２）は全域（６００〜１０００ｎｍ）において透過率が２０〜４０％であり、本発明の要件を十分に満足する。
次に本発明にかかる記録媒体の他の実施例を示す。
【００４４】
〔実施例３〕
図２は本発明にかかる記録媒体の第３の実施例を示す断面図である。
図２に示した記録媒体２００と図１に示した記録媒体１００との相違点は、網点１０４が特定の領域２０３だけでなく、特定の領域２０３以外の領域２０２、２０４にも網点２０１が形成されている点である。特定の領域２０３以外の領域２０２、２０４の透過率が所定の範囲（２０〜５０％）外となるような網点面積率を有することを特徴とする。
このような記録媒体２００においても図１に示した記録媒体１００と同様の効果が得られ、特定の領域２０３以外の領域２０２、２０４をも記録媒体の偽造防止のための検査領域とすることができる。
【００４５】
〔実施例４〕
図３は本発明にかかる記録媒体の第４の実施例を示す断面図である。
図３に示した記録媒体３００と図１に示した記録媒体１００との相違点は、基材１０１の特定領域３０３にブラックインキからなるブラックインキ層３０１が形成されている点である。基材１０１がブラックインキ層３０１ごとホワイトインキで覆われている。ホワイトインキ層１０３は保護層１０５で覆われている。
このような記録媒体３００も図１に示した記録媒体１００と同様な効果が得られる。
【００４６】
〔実施例５〕
図４は本発明にかかる記録媒体の第５の実施例を示す断面図である。
図４に示した記録媒体４００と図１に示した記録媒体１００との相違点は、基材１０１の特定領域３０３にホワイトインキ及びブラックインキが混合した混合インキ層４０１が形成されている点である。基材１０１が混合インキ層４０１ごと保護層１０５で覆われている。
このような記録媒体４００も図１に示した記録媒体１００と同様な効果が得られる。
【００４７】
〔実施例６〕
図５は本発明にかかる記録媒体の第６の実施例を示す断面図である。
図５に示した記録媒体５００と図４に示した記録媒体４００との相違点は、混合インキ層４０１がホワイトインキで覆われている点である。
ホワイトインキ層１０３は保護層１０５で覆われている。
このような記録媒体５００も図４に示した記録媒体４００と同様な効果が得られる。
【００４８】
〔実施例７〕
図６は本発明にかかる記録媒体の第７の実施例を示す断面図である。
図６に示した記録媒体６００と図３に示した記録媒体３００との相違点は、ホワイトインキ層１０３とブラックインキ層３０１とで基材１０１を挟んだ点である。
すなわち、本記録媒体６００は、６００〜１０００ｎｍの光の透過率が６０％以上である基材１０１と、基材１０１上（図では上側）にホワイトインキからなるホワイトインキ層１０１と、ホワイトインキ層１０１を形成した面と反対の基材面（この場合下側）にブラックインキからなるブラックインキ層３０１とからなり、３層が重なる部分（特定領域６０３）の６００〜１０００ｎｍにおける光の透過率が２０〜５０％となることを特徴とする。
このような記録媒体６００も図３に示した記録媒体３００と同様な効果が得られる。
【産業上の利用可能性】
【００４９】
本発明はチケットや有価証券等の偽造防止に適用できる。
【図面の簡単な説明】
【００５０】
【図１】本発明にかかる記録媒体の第１の実施例を示す断面図である。
【図２】本発明にかかる記録媒体の第３の実施例を示す断面図である。
【図３】本発明にかかる記録媒体の第４の実施例を示す断面図である。
【図４】本発明にかかる記録媒体の第５の実施例を示す断面図である。
【図５】本発明にかかる記録媒体の第６の実施例を示す断面図である。
【図６】本発明にかかる記録媒体の第７の実施例を示す断面図である。
【図７】本発明の実施例１、２、比較例１から比較例５についての分光透過率測定の結果を示す図である。
【符号の説明】
【００５１】
１００    記録媒体
１０１    基材
１０３    ホワイトインキ層
１０４    網点
１０５    保護層
【図１】
2006095968.tif 000003
【図２】
2006095968.tif 000004
【図３】
2006095968.tif 000005
【図４】
2006095968.tif 000006
【図５】
2006095968.tif 000007
【図６】
2006095968.tif 000008
【図７】
2006095968.tif 000009